ДЕТАЛЬ АВИАЦИОННОГО ДВИГАТЕЛЯ, ВКЛЮЧАЮЩАЯ ПОКРЫТИЕ ДЛЯ ЗАЩИТЫ ОТ ЭРОЗИИ, И СПОСОБ ИЗГОТОВЛЕНИЯ ТАКОЙ ДЕТАЛИ

7
3
23
6
1. Способ изготовления детали (1) авиационного двигателя, включающей по меньшей мере металлическую подложку (2) и защитное покрытие (3) для защиты от эрозии, которое присутствует на подложке, причем покрытие включает по меньшей мере одну фазу (4), содержащую по меньшей мере хром с содержанием в атомных процентах, превышающим или равным 45%, и углерод с содержанием в атомных процентах, варьирующим в диапазоне от 5% до 20%, причем указанная фаза содержит карбиды хрома CrС и CrС, причем способ включает по меньшей мере следующие этапы, на которых
осаждают на подложку (2) покровную композицию (3'), содержащую по меньшей мере хром с содержанием в атомных процентах, бóльшим или равным 45%, и углерод с содержанием в атомных процентах, варьирующим в диапазоне от 5% до 20%, причем покровную композицию (3') осаждают на подложку электроплакированием из электролитической ванны (7), включающей по меньшей мере трехвалентный хром и органическое соединение; и
подвергают покрытую указанной композицией деталь термической обработке при температуре, варьирующей в диапазоне от 250°С до 700°С, чтобы получить покрытие (3).
2. Способ по п.1, в котором температура термической обработки варьирует в диапазоне от 300°С до 600°С.
3. Способ по п.1, в котором электролитическая ванна (7) дополнительно содержит металлические частицы и/или керамические частицы в суспензии, причем полученное покрытие дополнительно включает металлические частицы и/или керамические частицы (5).
е
4. Способ по п. 1, в котором толщина () покрытия варьирует в диапазоне от 5 мкм до 100 мкм.
5. Способ по п. 1, в котором подложка (2) изготовлена из стали, сплава на основе алюминия, сплава на основе титана или сплава на основе никеля.
6. Способ по п. 1, в котором деталь (1) составляет часть авиационного двигателя, выбранную из следующего: по меньшей мере части диффузора; по меньшей мере части осевого или центробежного компрессора; по меньшей мере части сопла.
7. Способ по п. 1, в котором продолжительность термической обработки варьирует в диапазоне от 15 минут до 280 минут.
8. Способ по п. 1, в котором покровная фаза содержит углерод с содержанием в атомных процентах, варьирующим в диапазоне от 12% до 18%.
9. Способ по п. 1, в котором покровная фаза содержит хром с содержанием в атомных процентах, варьирующим в диапазоне от 45% до 55%.